Brevet FR3087207A1 — publié le 20200417

Description Titre de l'invention : Procédé de fabrication d'un matériau multicouche thermorégulé à base de VO2 [0001],La présente invention entre dans le domaine des matériaux multicouches thermorégulés, en particulier des matériaux multicouches aux propriétés thermochromes utilisables dans la composition d'un panneau solaire. [0002] De manière plus précise, l'invention concerne un procédé amélioré de fabrication d'un matériau multicouche thermorégulé à base de V02. [0003] Dans la présente demande, on utilisera le principe de conservation de l'énergie totale incidente qui permet de relier la transmittance ou le « coefficient de transmission » (t), réflectance ou le « coefficient de réflexion » (p) et absorbance ou le « coefficient d'absorption » (a) selon la relation de Kirchhoff. Celle-ci indique qu'à l'équilibre thermique, on peut relier ces coefficients entre eux selon la relation T-Fp+a=1. Puis on définira, lorsqu'un rayon lumineux incident, c'est-à-dire un flux énergétique 00 arrive en contact avec un corps présentant une température T, les grandeurs suivantes : - La transmittance ou le « coefficient de transmission » : ti t= (4)il(1:10); avec (kt correspondant au flux énergétique transmis traversant la matière, et éo correspondant au flux énergétique incident apporté par le rayon incident. La transmittance dépend de la longueur d'onde X du rayon lumineux incident, de la température, de l'épaisseur et de la composition de la matière ou du corps, elle correspond à la fraction d'énergie issue d'un rayon lumineux capable de traverser la matière ou le corps. - La réflectance ou le « coefficient de réflexion » : p= (4)4o) avec ck correspondant au flux énergétique réfléchi sur la surface du matériau, et (po correspondant au flux énergétique incident apporté par le rayon incident. La réflectance p correspond à la capacité d'un matériau à réfléchir une onde lumineuse incidente au matériau et peut notamment être influencée par son état de surface et sa rugosité. - L'absorbance ou le « coefficient d'absorption » : a 2 L'absorbance d'un matériau dépend de la longueur d'onde X du rayon lumineux incident, de la température, de l'épaisseur et de la composition de la matière dudit matériau, elle correspond à la fraction d'énergie issue d'un rayon lumineux capable d'être absorbée par ledit matériau considéré. [0004] Pour un matériau multicouche fabriqué avec le procédé de la présente demande, on peut également définir les termes suivants : - L'émissivité E : L'émissivité d'un matériau traduit sa capacité à émettre un rayonnement par rapport à un corps noir dans les mêmes conditions de température et de longueur d'onde X. Un corps noir est un corps émissif pour lequel l'absorbance a = 1 quelle que soit la longueur d'onde X. [0005] En outre, à une température d'équilibre donnée et afin de conserver son équilibre thermique, le corps noir réémet toute la puissance qu'il reçoit. La puissance qu'il absorbe est alors égale à la puissance énergétique qu'il émet. [0006] La loi de Kirchhoff précise que pour une température constante et pour une longueur d'onde donnée X, l'émissivité E d'un matériau à l'équilibre thermique (en le comparant au corps noir de même température) est égale à l'absorbance (E a). [0007] Ainsi, pour une longueur d'onde X donnée, l'émissivité E peut être définie de la façon suivante : E = 1 - t-p, et pour un corps opaque : E = 1 - p. [0008] Un effet thermochrome : ceci correspond à la capacité du matériau, en fonction de sa température T, à présenter une variation réversible de ses propriétés optiques, notamment d'absorption, de transmission, de réflectance ou d'émission d'un rayon lumineux incident. On parle alors de matériau thermochrome ; [0009] « T » représentant la température interne moyenne du matériau ou du corps thermochrome pris en considération. [0010] « Tmi » représentant la température de transition métal-isolant du matériau thermochrome considéré, c'est-à-dire la température à laquelle les propriétés 3 électriques et optiques du matériau changent significativement. On choisit de déterminer la valeur de la Tm au centre du cycle d'hystérésis de la courbe de résistance (ou de résistivité électrique) R en Ohm en fonction de la température T en degré Celsius, soit R-f(T) . [0011] Plus précisément, la Tmi correspond à la moyenne du point d'inflexion de ladite courbe (minimum de la dérivée dR/dT) en montée « Tmi Mon » = 71°C et en descente en température « Tmi Des » = 58°C, telle que par exemple visible dans le médaillon de la FIG 4. [0012] En d'autres termes, « Tmi » correspond à la température « seuil » que va atteindre le matériau et au-delà de laquelle ses propriétés électriques et optiques intrinsèques changent. [0013] Plus spécifiquement, l'invention concerne un procédé amélioré de fabrication d'un matériau multicouche thermorégulé à base de V02. Ce matériau a pour rôle de convertir l'énergie absorbée en énergie calorifique. Cette énergie calorifique est directement exploitable dans un réseau de chaleur, notamment de type eau chaude sanitaire. [0014] L'invention concerne particulièrement un procédé de fabrication d'un matériau multicouche auto adaptatif, thermorégulé à base de VO2 capable d'absorber des rayons lumineux définis par une certaine longueur d'onde X, notamment compris entre 250 et 2500 nm correspondant au spectre d'émission solaire. [0015] Ce matériau multicouche à base d'oxyde de vanadium VO2 présente un effet thermochrome. En d'autres termes, le matériau multicouche à base d'oxyde de vanadium VO2 est capable, en fonction de sa température interne moyenne T, de présenter une variation réversible et un changement significatif de ses propriétés électriques et optiques, notamment d'absorption, de transmission, de réflectance ou d'émission d'un rayon lumineux incident ; ceci par rapport à sa température de transition métal isolant Tu. [0016] Pour le matériau multicouche thermorégulé à base de VO2 fabriqué par le procédé de l'invention, la Tm' est d'environ 64,5°C +/- 10°C, de préférence +/5°C. °C. 4 [0017] Un tel procédé de fabrication d'un matériau multicouche thermorégulé trouvera une application particulière dans la fabrication de panneaux solaires, en particulier les panneaux solaires thermiques. [0018] De manière connue, le brevet EP 2 976 577 explique comment fabriquer un matériau multicouche thermorégulé à base de V02 [0019] Plus précisément, EP 2 976 577 précise qu'une couche biphasée de V02 et de VnO2n+/-1.peut être élaborée par pulvérisation cathodique magnétron en condition réactive à partir d'une cible métallique de vanadium, avec ou sans recuit ex-situ de cristallisation, ou par un procédé d'oxydation de revêtements minces de vanadium, ou par un procédé de type sol-gel, ou par tout autre procédé permettant la formation d'un revêtement d'oxyde de vanadium au minimum biphasé, cristallisé, et de composition contrôlée. Dans le cas de la pulvérisation cathodique magnétron en condition réactive, la formation d'une couche V02/VnO2n4-1 dépend essentiellement du contrôle précis de la pression partielle d'oxygène dans le réacteur, via le débit d'oxygène (D02) introduit, les autres paramètres de dépôt étant constants ; le procédé nécessite généralement la mise en oeuvre d'un système optique de régulation du procédé en boucle fermée. [0020] En d'autres termes, le document EP 2 976 577 indique qu' au niveau industriel, on réalise les étapes suivantes : - dans une enceinte sous vide, on dépose, sur un support ayant une réflectance > à 80% pour des rayonnements de longueur d'onde X > à 5 pm, par pulvérisation cathodique magnétron en conditions réactives, un film à base de vanadium V, en présence d'un plasma oxygène/argon, de sorte à réaliser l'oxydation du film de vanadium V sous atmosphère contrôlée, afin d'obtenir par la suite une structure cristalline d'oxyde de vanadium V02 déposée sur ledit support ; -puis, on recuit, ex situ, le matériau obtenu pendant 2 min à 550°C. [0021] Le matériau multicouche thermorégulé à base de V02 du document EP 2 976 577 présente les propriétés optiques et électriques avec une température de transition métal-isolant (Tmi) aussi appelée température critique de transition dite « Tc » environs de 68°C, sans que le mode de détermination de cette température soit précisé. Dans la présente invention la terminologie température de transition métal-isolant « Tu » est utilisée. [0022] Toutefois, le procédé de l'art antérieur présente plusieurs désavantages. [0023] En effet, il a été constaté, qu'avec le procédé existant, la cristallisation du film de vanadium V est irrégulière et peut facilement amener à des variations de la composition chimique en oxygène rendant très délicate l'obtention de la couche sélective d'oxyde de vanadium V02. [0024] En effet, du fait de l'oxydation du film de vanadium à 550°C et par conséquent de la faible stabilité de la couche sélective d"oxyde de vanadium V02, l'application du procédé connue entraine un fort risque de suroxydation du vanadium diminuant ainsi l'homogénéité de sa composition chimique, et entraine une altération des capacités thermochromes. En outre, pour une durée de recuit ex-situ de 150 secondes ou plus, la formation de suroxydes de vanadium, notamment de V205, augmente de manière exponentielle. [0025] En effet, même si le VO2 est détecté après oxydation pour un recuit ex situ à l'air allant de 90 à 120 secondes, à partir de 150 secondes de recuit ex -situ, il se forme des phases cristallines stables à 550°C contenant des suroxydes de vanadium, notamment de V205, formant ainsi un matériau multicouche thermorégulé présentant un mélange de phases de différents oxydes qui sont non désirés et gênants. En outre, ce manque d'homogénéité et la présence de suroxydes de vanadium, notamment de V205, altèrent, voire suppriment les capacités thermochromes et par conséquent les propriétés de thermorégulation du matériau multicouche à base de V02. [0026] En outre, d'un point de vue industriel, des variations de conditions interviennent comme dans toute ligne de fabrication, et sachant que la cristallisation intervient en quelques minutes, il est opportun de mettre en place un procédé de fabrication qui retarde l'apparition de suroxydes de vanadium, notamment de V205. Par conséquent, il est important d'obtenir rapidement la phase ou couche sélective d'oxyde de vanadium VO2 mais aussi de parvenir à la conserver le plus longtemps possible avant que l'opérateur n'observe la formation de suroxydes de vanadium, notamment de V205. Ainsi, limiter la formation des suroxydes de vanadium permet de garantir la qualité du matériau 6 multicouche thermorégulé à base de V02 et la fin des rebuts liés à l'étape critique que représente le recuit ex-situ. En effet, si on permet une étape de recuit ex situ plus longue, l'ajustement des paramètres de recuit et le contrôle des paramètres en jeu lors du procédé de fabrication du matériau multicouche, on facilitera sa fabrication à un niveau industriel. [0027] Ainsi, dans un but de performance et d'industrialisation du procédé au sein d'une usine de production, il convient de trouver une solution alternative au procédé de fabrication d'un matériau multicouche thermorégulé à base de V02. qui permette : - de former rapidement la couche sélective de V02, tout en évitant le problème de suroxydation. c'est-à-dire la formation de suroxydes de vanadium, notamment ceux de type V205, - d'augmenter la durée du recuit ex situ à l'air (ou de diminuer la température de recuit), pour conduire à des temps de cristallisation retardant ainsi la formation des suroxydes de vanadium, notamment du V205, afin de prévenir sa formation au sein de la couche sélective de V02 en assurant sa disparition au sein du matériau multicouche , - d'obtenir une couche sélective de V02, stable, de cristallisation uniforme sur le support, de préférence métallique, avec une pureté la plus élevée possible, qui conserve la totalité de ses capacités thermochromes. [0028] La présente invention a pour but de pallier les inconvénients de l'état de la technique, en proposant un procédé de fabrication d'un matériau multicouche thermorégulé à base de d'oxyde de vanadium V02. [0029] Ledit matériau comprenant au moins un support et une couche sélective à base d'oxyde de vanadium V02. [0030] Ledit support : - ayant un coefficient de transmission, sensiblement égal à 0 pour des rayonnements de longueur d'onde X compris entre 0,25 et 25 pm ; - ayant un coefficient de réflexion p 0,9, pour des rayonnements incidents de longueur d'onde X compris entre 7,5 et 10 pm, 7 [0031] Ladite couche sélective à base d'oxyde de vanadium VO2 ayant une épaisseur comprise entre 50 et 500 nm. [0032] Ledit matériau multicouche thermorégulé obtenu avec le procédé de la présente invention ayant : - pour des rayonnements de longueur d'onde X comprise entre 0,25 et 2,5 pm ; un coefficient d'absorption a k 0,8 ; - et, pour des rayonnements incidents de longueurs d'onde X comprises entre 7,5 et 10 pm ; un coefficient de réflexion p : - 0,85, lorsque la température T dudit matériau multicouche est inférieure ou égale à la température de transition métal-isolant (Tmi)en degré Celsius, et compris entre 0,2 et 0,5, lorsque la température T dudit matériau multicouche est supérieure ou égale à la Tmi en degré Celsius. [0033] La TMi correspond à une valeur comprise entre 64,5°C +/- 10°C, de préférence +/- 5°C, dans la présente demande. [0034] De manière spécifique à l'invention, ledit procédé de fabrication dudit matériau multicouche thermorégulé comprend au moins, dans cet ordre, les étapes suivantes: [0035] - On dépose, sur ledit support, par co-pulvérisation cathodique sous vide, en présence d'un plasma réactif constitué d'azote et d'argon, un film de nitrure de vanadium VN d'épaisseur comprise entre 25 et 250 nm, destiné à former ladite couche sélective, [0036] - On recuit « ex -situ » sous air à pression atmosphérique le matériau obtenu précédemment à des températures comprises entre 450 et 600°C pendant une durée comprise entre 10 secondes et 30 minutes, de préférence entre 60 et 180 secondes, jusqu'à obtention dudit matériau multicouche thermorégulé à base de V02. [0037] Dans la présente demande, on entend par le terme « plasma réactif » un plasma constitué d'un mélange d'argon et d'azote. On entend également par « pression atmosphérique » une pression de l'ordre de 1 bar. [0038] L'étape de dépôt à l'aide d'un plasma réactif d'azote et d'argon, permet de former dans le réacteur de dépôt à partir d'une cible métallique de vanadium, un 8 film mince de nitrure de vanadium VN qui constitue le précurseur de réaction. L'étape de recuit cc ex situ » sous air permet de contrôler avec précision le phénomène d'oxydation, à partir du précurseur VN, et de favoriser l'obtention d'une couche sélective d'oxyde de vanadium V02 polycristalline, homogène, exempte de suroxydes de vanadium, notamment V205. [0039] L'utilisation d'un film de nitrure de vanadium VN au lieu d'un film de vanadium V comme précurseur de réaction pour obtenir (lors d'un recuit avec les mêmes conditions de temps et de température) une couche sélective d'oxyde de vanadium V02 a pour avantage de retarder, voire d'inhiber, le phénomène de formation de suroxyde de vanadium, notamment V205, dans la couche sélective de V02. Par conséquent, de la même façon que dans l'état de l'art il est possible de former du V02 mais la phase obtenue est chimiquement plus stable, c'est-à-dire de cristallisation plus homogène, que la phase V02 formée dans l'art antérieur. [0040] Le recuit ex-situ sous air à pression atmosphérique avec un précurseur de VN permet de stabiliser la phase V02 et ainsi de s'affranchir des fluctuations et des écarts par rapport aux consignes qui sont inhérentes aux lignes de production industrielle et qui conduisent à une détérioration et à une extraction de la chaine de la couche sélective de V02 pour une mise au rebut. Dans la présente invention, l'étape de recuit ex situ permet de faciliter la formation d'une couche sélective de V02 sans formation de suroxydes de vanadium. [0041] De plus, selon d'autres modes de réalisation du procédé de l'invention : - on dépose un film de nitrure de vanadium VN d'épaisseur comprise entre 25 et 250 nm, - on recuit ex situ à une température comprise entre 450 et 600°C, de préférence 550°C. [0042] Selon d'autres caractéristiques de l'invention, ledit support consiste en une feuille métallique. Ladite feuille métallique est avantageusement à base d'aluminium Al ou de cuivre Cu, ou encore de matériau non conducteur tels que la silice, le verre ou le silicium. En d'autres termes, ladite feuille métallique comporte avantageusement comme composant majoritaire de l'aluminium Al ou 9 encore du Cuivre Cu, en particulier dans le cadre d'une utilisation du matériau de l'invention pour un panneau solaire. [0043] La présente invention concerne également un panneau solaire comprenant un matériau multicouche thermorégulé à base de V02 susceptible d'être obtenu par ledit procédé de fabrication d'un matériau multicouche thermorégulé à base de V02 de l'invention. [0044] D'autres caractéristiques et avantages de l'invention ressortiront de la description détaillée qui va suivre, en référence aux figures annexées, dans lesquelles : - les figures 1 A et 1 B représentent le diffractogramme des rayons X d'un film de nitrure de vanadium VN (figure 1A) ou d'un film de vanadium V ( figure 1 B) déposé sur un support d'aluminium après recuit ex situ à l'air à une température de 550°C pendant une durée allant de 60 à 180 secondes. - la figure 2 représente un spectre Raman des films de nitrure de vanadium VN non recuits (VNO) ou après un recuit ex situ à l'air à 550°C pendant une durée de 60 (VN60), 120 (VN120) ou 180 (VN180) secondes, suite à un dépôt sur un support d'aluminium, - Les figures 3A à 3C montrent les profils de concentration en profondeur de l'aluminium, l'oxygène, le vanadium et de l'azote, obtenus par spectrométrie de masse des ions secondaires (SIMS) en fonction du temps, pour des films de VN. déposés sur un support en aluminium, suite à un dépôt sans recuit ( VNO) ou avec un recuit à l'air à 550°C pour une durée de 120 secondes ( VN120) ou 180 secondes (VN180), - La figure 4 montre la résistance électrique d'un matériau issu du procédé de l'invention, en fonction de la température des films de VN oxydés après un recuit ex situ à l'air à 550°C, pour différentes durées de recuit comprises entre 60 à 180 secondes, suite à un dépôt sur un support de silice, - La figure 5 montre les mesures par caméra thermique des températures infrarouges apparentes (TIR) par rapport à la température T pour l'aluminium (émissivité E=0,03), et, pour un matériau multicouche obtenu par le procédé de l'invention par dépôt d'un film de nitrure de vanadium VN sur un support d'aluminium et recuit ex situ à l'air pendant 60 ou 180 secondes. Les mesures sont effectuées en prenant comme réglage sur la caméra thermique une émissivité E=1, - La figure 6 montre l'évolution de la transmittance infrarouge (T %) pour une longueur d'onde de 8 pm pour un matériau multicouche obtenu avec le procédé de l'invention en fonction de la température, ceci pour un dépôt d'un film de nitrure de vanadium VN sur un support de silicium et une durée de recuit ex situ à l'air à 550°C allant de 90 à 180 secondes, pendant le chauffage et le refroidissement. [0045] Les résultats et expériences ci-après montrent l'intérêt d'utiliser comme précurseur le VN dans le procédé de fabrication d'un matériau multicouche thermorégulé à base de VO2afin d'avoir une couche sélective de V02, polycristalline, homogène, sans suroxydation et qui possède l'intégralité des propriétés thermochromes connues de l'art antérieur, notamment pour être utilisable en tant que panneau solaire. [0046] Protocole expérimental : [0047] On réalise le procédé de l'invention. Plus précisément, on dépose, dans une enceinte sous vide, après introduction d'un plasma réactif argon/azote, un film de nitrure de VN ou de vanadium V d'épaisseur comprise entre 25 et 250 nm par pulvérisation cathodique sur un support d'aluminium. On recuit à l'air à 550°C, pendant une durée de 60, 90,120, 150 ou 180 secondes, jusqu'à obtention du matériau multicouche à base de VO2 [0048] On analyse le matériau multicouche à base de VO2 obtenu et la qualité de la couche sélective de VO2 obtenue par diffraction des rayons X, par spectrométrie Raman, par mesure de la résistance électrique en fonction de la température (méthode 4 pointes), par spectrométrie de masse des ions secondaires ou encore thermographie infrarouge et spectroscopie à transformée de Fourier en fonction de la température. [0049] Les figures 1A et 1B donnent les diffractogrammes des rayons X pour le dépôt d'un film de nitrure de vanadium VN (figure 1A) par comparaison avec un film de vanadium V (figure 1 B). Les oxydes formés ont été analysés par diffraction des rayons X. Plus spécifiquement, les diffractogrammes en mode theta-2theta donnent accès aux pics de diffraction en unité arbitraire (U.A.), en fonction de la durée du recuit ex situ en secondes (60, 90,120,150, 180 11 secondes) et la nature initiale du film déposé (précurseur) VN ou V, ceci pour une température T à 20°C. [0050] Sur les diffractogrammes, les lignes pointillées verticales surmontées par des flèches correspondent aux pics de diffraction de VO2 monoclinique (m-V02), c'est-à-dire aux pics de diffraction de VO2 quand le matériau multicouche thérmorégulé présente des propriétés semi-conductrices c'est-à-dire que l'on est en dessous de la Tivii de 64,5°C. En outre, les pics d'aluminium (subst), les suroxydes de vanadium V6013, V409, V307 et V205 et le pic de diffraction du nitrure de vanadium VN (VN 111 ou VN 110) sont directement indiqués au-dessus de leurs pics correspondants. [0051] La figure 1B prouve qu'avec un précurseur qui est un film de vanadium V, plusieurs pics typiques des suroxydes de vanadium sont détectés. Ainsi, même si le VO2 est détecté après oxydation par recuit ex situ à l'air pendant une durée de 60 à 180 secondes, des suroxydes sont produits au-delà de 150 secondes de recuit ex situ, formant un mélange non homogène de phases de différents oxydes. On peut noter aussi que la largeur du pic de diffraction du vanadium V montre que les films bruts de vanadium V sont mal cristallisés. La figure 1B indique que la durée possible de recuit ex situ à l'air à 550°C pour former, sur le support, une couche sélective de VO2 homogène sans suroxyde et aux propriétés thermochromes est très étroite, de 0 à 150 secondes. Ceci rend difficile l'industrialisation du procédé. [0052] Au contraire, la figure 1 A montre l'absence de suroxyde de vanadium pour des durées de recuit ex situ à l'air à 550°C allant de 60 à 180 secondes, bien que le VO2 soit détecté. Plus spécifiquement sur la figure 1A, pour un recuit d'une durée de 60 secondes, on constate des pics de VO2 monoclinique (m-V02) à 27,8°C ; 36,9° ; 42,0° ; 26,9° ou encore 55,4° mais aucun suroxyde de vanadium, en particulier l'absence de V205. Plus spécifiquement, les pics à 26,9° et 55,4° tendent à augmenter avec l'augmentation de la durée de recuit ex situ, ce qui signifie que la couche d'oxyde de vanadium VO2 est polycristalline sans texture. Pour une durée de recuit de 150 et 180 secondes, le pic de diffraction du nouveau précurseur, à savoir le nitrure de vanadium VN (VN 111) disparaît complètement au profit des pics de la phase monoclinique de VO2. La taille des grains pour cette phase monoclinique de VO2 (m-V02), c'est-à-dire pour la 12 couche sélective de VO2 est également homogène, elle est comprise entre 41 et 58 nm quelle que soit la durée du recuit. Ainsi comme la taille de grain est homogène l'homogénéité de la microstructure de la couche sélective de VO2 est encore améliorée. [0053] En conséquence, au contraire du dépôt utilisant comme précurseur un film de vanadium V, le dépôt d'un film de nitrure de vanadium VN, selon le procédé de l'invention permet d'obtenir une couche sélective de VO2 correctement cristallisée dépourvue de suroxyde de vanadium, présentant une taille de grain homogène, même avec une durée de recuit allant jusqu'à 180 secondes. [0054] Pour confirmer la présence d'une couche sélective d'oxyde de vanadium VO2 sans suroxyde de vanadium, en utilisant le procédé de l'invention, on analyse la couche sélective de vanadium VO2 obtenue à partir d'un film de nitrure de vanadium VN selon le procédé de l'invention par spectrométrie Raman. Plus précisément, on réalise le procédé de l'invention en déposant un film de nitrure de vanadium VN d'épaisseur de 110 nm sur un support de silicium et on recuit ex situ à l'air, à une température de 550°C pendant une durée de 60, 120 ou 180 secondes, respectivement noté VN 60, VN 120 ou VN 180. Les spectres Raman des couches sélectives VO2 obtenus sont visibles sur la figure 2 qui montre la présence de la phase VO2 mise en évidence par ses modes de vibration en Raman notés en cm-1. [0055] Sur la figure 2, les lignes pointillées verticales surmontées par des flèches m-V02 correspondent aux modes de vibration Raman de VO2 dans sa structure monoclinique. [0056] Les résultats de la figure 2 du spectre de Raman obtenus confirment que la mise en oeuvre du procédé de l'invention permet d'obtenir une couche sélective de VO2 de type monoclinique, qui est un cristal homogène sans présence de suroxyde de vanadium pour toutes les durées de recuit allant de 60 à 180 secondes. [0057] Afin de démontrer la pureté de la couche sélective d'oxyde de vanadium VO2 obtenue avec le procédé de l'invention, on a suivi le profil de concentration atomique en profondeur de la surface de la couche sélective de VO2 jusqu'au support, par la technique de spectrométrie de masse des ions secondaires dite 13 SIMS. Les résultats sont visibles sur les figures 3A à 3C. Ils montrent l'évolution de la stoechiométrie de la surface jusqu'au support d'aluminium, en fonction du temps en secondes, après mise en oeuvre du procédé de l'invention sans recuit ex situ VN0 ou après un recuit ex situ à l'air à 550°C d'une durée de 120 (VN 120) ou 180 (VN 180) secondes, d'un film de nitrure de vanadium VN déposé sur un support en aluminium. [0058] Comme le montre la figure 3B, à 550°C pour une durée de recuit de 120 secondes, la quantité d'azote diminue depuis la surface du film de nitrure de vanadium au profit de l'oxygène de l'air qui diffuse progressivement dans le film de nitrure de vanadium VN pour former la couche sélective de V02. Ce comportement démontre la diffusion progressive de l'oxygène de l'air dans le film de nitrure de vanadium VN pour former la couche sélective d'oxyde de vanadium V02 et la diffusion des atomes d'azote hors de ladite couche. [0059] Comme le montre la figure 3C, pour une durée de recuit ex situ de 180 secondes, l'intensité du signal, et par conséquent la quantité d'azote N a été considérablement réduite par rapport à une durée de recuit de 120 secondes dans la couche sélective d'oxyde de vanadium V02. Ces résultats montrent que le nitrure résiduel a complètement disparu et qu'une couche sélective d'oxyde de vanadium V02 unique, homogène avec un degré de pureté avoisinant les 100% a été formée. En d'autres termes, le procédé de l'invention permet d'obtenir une couche sélective de V02 présentant un degré de pureté élevé et correctement cristallisé qui contribue à la performance de ses propriétés thermochromes. [0060] Afin de vérifier que le procédé de l'invention donne une couche sélective de V02 possédant les mêmes propriétés thermochromes que dans l'art antérieur, on a déterminé les températures de transition métal isolant Tmi expérimentalement. La Tmi a été déterminée à partir des courbes d'évolution ou cycles d'hystérésis de résistance, en fonction de la température, pour plusieurs couches sélectives de V02 réalisées avec le procédé de l'invention. Les films de nitrure de vanadium VN ont été déposés sur un support électriquement isolant de silice avec une durée de recuit allant de 60 à 180 secondes telle que visible sur la figure 4. [0061] Tels que visible sur la figure 4, les cycles d'hystérésis observés sont des signatures typiques d'un matériau présentant une couche sélective de V02 14 thermochrome. Il est constaté également que l'amplitude de la variation de la résistance entre la phase monoclinique semiconductrice (mesuré à 25°C) et la phase métallique (mesurée à 125°C) augmente avec la durée de recuit à l'air. Quelle que soit la durée du recuit, aucune déviation significative des courbes d'hystérésis n'a été observée. En effet, les valeurs de température de transition métal isolant Tmi mesurées en montée de température sont stables et proches de 72°C pour une durée de recuit ex situ à l'air comprise entre 90 et 180 secondes. [0062] Le tableau 1 ci-dessous regroupe toutes les valeurs calculées pour les matériaux multicouches thermorégulés à base de V02 obtenus avec le procédé de l'invention pour : - Un dépôt d'un film de nitrure de vanadium d'épaisseur 110 nm, - Un support en aluminium, - Une durée de recuit à l'air : 90, 120, 150 ou 180 secondes. [0063] Les valeurs mesurées sont : - les températures calculées de transition électrique et optique pour les courbes de chauffage ou montées « Tmi Mon » et les courbes de refroidissement ou descentes « Tmi Des ». Chaque Tm correspondant au minimum de la dérivée de la courbe de résistance, c'est-à-dire d(R) / d (T), - la largeur d'hystérésis AT, qui est calculée en mesurant la différence des deux valeurs Tmi Mon et Tmi Des , - la transmittance i pris pour une longueur d'onde à 2,5 pm (ATr 2,5) et 8 pm (ATr s), - la variation d'émissivité A8 . [0064] Ces valeurs sont récapitulées dans le tableau 1 ci-dessous : [Tableau 1 échantillon TeiN This Largeur hystéres s ATrz.s aTr8 Ae. (t) (°C) (°C) ATNn (%) ( % ) = TMON - Tg' VN90 72.4 63.4 9.0 12.0 7.8 0.12 VN120 72.5 63.8 9.5 43.2 42.9 0.14 VN150 72.6 64.1 8.5 58.4 61.3 0.18 VN180 71.2 58.1 13.1 58.5 63.0 0.19 [0065] Ainsi, conformément aux résultats du tableau ci-dessus et aux courbes d'hystérésis de la figure 4, quelle que soit la durée de recuit, les propriétés optiques et électriques, c'est-à-dire son caractère thermochrome, sont conservées avec la mise en oeuvre du nouveau procédé de l'invention utilisant comme précurseur de la couche sélective d'oxyde de vanadium VO2 un film de nitrure de vanadium VN. En outre, la variation d'émissivité AE existante pour chacun des échantillons testés prouve que le matériau conserve ses propriétés thermochromes et constitue donc un candidat de choix pour être utilisé dans la fabrication d'un panneau solaire. [0066] Le matériau multicouche à base de VO2 obtenu à l'aide du procédé de l'invention est utilisable notamment pour un panneau solaire. [0067] Il convient de vérifier que les propriétés thermochromes de sa couche sélective de VO2 sans suroxyde obtenue à l'aide du procédé de l'invention permettent une régulation thermique passive dans le domaine de l'infrarouge. [0068] La régulation thermique passive est obtenue lorsque l'on a une faible émissivité E à une température T en-dessous de la température de transition métal isolant Tmi, afin de garder la chaleur dans le panneau solaire ; et lorsque l'on constate une forte émissivité C à une température T au-dessus de la température de transition métal isolant Tmi. C'est la variation d'émissivité AC positive qui fera que le matériau multicouche thermorégulé à base de VO2 pourra permettre la régulation thermique souhaitée dans un panneau solaire. [0069] La figure 5 montre l'évolution de la température infrarouge d'un matériau multicouche à base de VO2 obtenu avec le procédé de l'invention à partir d'un film de nitrure de vanadium VN recuit ex situ à l'air à 550°C pendant 60 ou 180 secondes après dépôt sur un support d'aluminium, en fonction de la température T dudit matériau pendant le chauffage et le réchauffement. [0070] On constate que la mise en oeuvre du procédé de l'invention permet de conserver un matériau multicouche thermorégulé à base de VO2 conservant ses propriétés thermochromes. 16 [0071] De la même manière, la figure 6 montre l'évolution de la transmittance dans le domaine de l'infrarouge à une longueur d'onde de 8 pm en fonction de la température T pour des matériaux multicouches, pendant le chauffage et le refroidissement, obtenus à l'aide du procédé de l'invention. Ces matériaux sont obtenus en déposant un film de nitrure de vanadium VN sur un support de silicium, et en réalisant une durée de recuit ex situ à l'air à 550°C de 90, 120, 150 et 180 secondes. On constate que plus la durée de recuit augmente, plus la transmittance ti est élevée pour les phases semi-conductrices c'est-à-dire lorsque la température T est inférieure à la Tmi d'environ 64,5°C. Ainsi, en utilisant en tant que précurseur un film de nitrure de vanadium VN, il est possible d'augmenter la durée de recuit sans altérer les propriétés thermochromes du matériau multicouche thermorégulé à base de VO2. [0072] Ainsi, au travers des différents résultats d'expérience susmentionnés, on constate que l'utilisation d'un film de nitrure de vanadium pour obtenir un matériau multicouche thermorégulé constitué d'un support avantageusement métallique et d'une couche sélective à base de VO2, possédant les propriétés thermochromes connues de l'art antérieur, est possible. L'augmentation de la durée de recuit ex situ à l'air est avantageuse en cas d'industrialisation du procédé, notamment pour augmenter la marge de manoeuvre temporelle pour le contrôle de l'étape recuit. [0073] En outre, grâce au procédé de l'invention entrainant l'élimination de la présence des suroxydes de vanadium, notamment V205, dans la couche sélective de VO2 on augmente la pureté et les capacités optiques et électriques du matériau multicouche. [0074] Ainsi, la présente invention propose un perfectionnement du procédé de fabrication d'un matériau multicouche thermorégulé existant qui permet d'optimiser la pureté de la couche sélective d'oxyde de vanadium, en évacuant le problème de formation de suroxyde, tout en augmentant la durée du recuit ex situ à l'air. 17